(57)【要約】【課題】先行技術で開示されているタイプの吸収用品に伴う問題は、使用者の下着と同じような動きをせず、心地良さおよび機能面の欠点多数を生じることがある点であり、吸収用品を意識し、気が散り、不快になる可能性がある。【解決手段】第一層と第二層を含む多層吸収用品であって、吸収用品の縦方向に弾性的になっており、これにより、400 gの負荷力が、吸収用品のサンプルを、吸収用品の縦の中央線に沿って、前記サンプルの元の長さの約5％〜20％伸ばし、負荷が除去された後のサンプルの回復率が少なくとも90％であるように構成されている多層吸収用品。【選択図】図１
2008049128.tif 000002
【特許請求の範囲】
【請求項１】
多層吸収用品において、
少なくとも第1層と
少なくとも第2層と、
を含み、
前記用品が、前記用品の縦方向に弾性的になっており、これにより、400 gの負荷力が、前記用品のサンプルを、前記用品の縦の中央線に沿って、前記サンプルの元の長さの約5％〜約20％伸ばし、前記負荷力が除去された後の前記サンプルの回復率が、少なくとも90％である、
吸収用品。
【請求項２】
請求項１に記載の吸収用品において、
400 gの前記負荷力が、前記用品の前記サンプルを、前記サンプルの元の長さの約5％〜約15％伸ばす、
吸収用品。
【請求項３】
請求項２に記載の吸収用品において、
400 gの前記負荷力が、前記用品の前記サンプルを、前記サンプルの元の長さの約7％〜約14％伸ばす、
吸収用品。
【請求項４】
請求項１に記載の吸収用品において、
前記用品が、35g未満のMCBを有する、
吸収用品。
【請求項５】
請求項４に記載の吸収用品において、
前記用品が、25g未満のMCBを有する、
吸収用品。
【請求項６】
請求項５に記載の吸収用品において、
前記用品が、20g未満のMCBを有する、
吸収用品。
【請求項７】
請求項１に記載の吸収用品において、
前記用品が、5 g未満の吸収能を有する、
吸収用品。
【請求項８】
請求項７に記載の吸収用品において、
前記用品が、3 g未満の吸収能を有する、
吸収用品。
【請求項９】
請求項８に記載の吸収用品において、
前記用品が、約1 gの吸収能を有する、
吸収用品。
【請求項１０】
請求項１に記載の吸収用品において、
前記用品が、3 mm未満の厚さを有する、
吸収用品。
【請求項１１】
請求項１０に記載の吸収用品において、
前記用品が、2 mm未満の厚さを有する、
吸収用品。
【請求項１２】
請求項１１に記載の吸収用品において、
前記用品が、1mm未満の厚さを有する、
吸収用品。
【請求項１３】
請求項１に記載の吸収用品において、
前記回復率が、少なくとも90％である、
吸収用品。
【請求項１４】
請求項１３に記載の吸収用品において、
前記回復率が、100％である、
吸収用品。
【請求項１５】
多層吸収用品において、
少なくとも第1伸縮層と
少なくとも第2層と、
を含み、
前記用品が、前記用品の縦方向に弾性的になっており、これにより、400 gの負荷力が、前記用品のサンプルを、前記用品の縦の中央線に沿って、前記サンプルの元の長さの約7％〜14％伸ばし、前記負荷力が除去された後の前記サンプルの回復率が、100％であり、
前記用品が、約25g未満のMCBを有し、
前記用品が、約1 mm未満の厚さを有し、
前記用品が、約2 g未満の吸収能を有する、
多層吸収用品。
【発明の詳細な説明】
【開示の内容】
【０００１】
〔関連出願のクロスリファレンス〕
本出願は、2006年6月21日に出願された米国仮特許出願第60/815,368号の優先権を主張するものである。
【０００２】
〔技術分野〕
本発明は、吸収衛生用品に関する。本発明は、特に、パンティーライナーに関するもので、パンティーライナーに関して本明細書で説明されるが、本発明は、衛生ナプキン、失禁用品などの他の吸収衛生用品への応用性を有する。
【０００３】
〔発明の背景〕
パンティーライナー、衛生ナプキン、陰唇間用具、成人失禁用具およびオムツなどの使い捨て吸収用品は、技術上周知である。これらの用品は、典型的には、液体透過性の身体対面層と液体不透過の衣服対面層とを有する。付加的に、このような用品は、身体対面層と衣服対面層との間に配置された液体を保持する吸収層を含むことができる。
【０００４】
上記タイプの吸収用品は、一般に、使用者の下着内に配置されるように構成されており、任意に、当該用品の、衣服に対面する面に配置された、用品を衣服に取り付けるための接着剤を含むことができる。先行技術で開示されているタイプの吸収用品に伴う問題は、当該用品が、使用者の下着と同じように動かず、その結果、快適性および機能面の欠点が多数生じることがある点である。特に、当該吸収用品が、使用者の下着と同じように動かないために、使用者は、使用中に当該用品を意識し、気が散り、不快になる可能性がある。例えば、吸収用品が使用者の下着よりも著しく固い場合、使用者は、当該用品を下着とは異なる構造であると感じる場合があり、これが、不快感を引き起こす可能性がある。同様に、吸収用品が十分に伸縮可能ではない場合には、当該吸収用品は、下着と同じように変形できず、やはり、気が散るような形で使用者に当該吸収用品を意識させることがある。
【０００５】
驚くべきことに、伸縮可能でもあり、柔軟性もあり、これにより、吸収用品の快適性が改善されるような吸収用品を提供することが望ましいが、吸収用品が、この吸収用品が取り付けられる衣服よりも著しく伸縮可能であることは望ましくないということが、本発明の発明人によって発見された。上記のように、多くの吸収用品は、吸収用品を衣服に固定するための衣服に対面する接着剤を含む。吸収用品が、この吸収用品が取り付けられる衣服よりも著しく伸縮可能であるように構成されている場合、当該吸収用品は、この吸収用品が取り付けられる衣服とは著しく異なった形で使用中に変形することになる。このような動きは、吸収用品を下着に取り付ける接着剤に行使される比較的高い剪断力をもたらし、これにより、使用中に吸収用品を下着から剥離させてしまう。
【０００６】
そこで本発明の課題は、上記の点を考慮して、使用中に下着のように動き、これにより、快適性を改善し、使用中に下着への当該吸収用品の確実な取り付けを保証する、改善された吸収用品を提供することである。
【０００７】
〔発明の概要〕
上記の課題を考慮して、本発明は、本発明の第１の実施形態によれば、少なくとも第一層、少なくとも第二層を含む多層吸収用品であって、この吸収用品が、この吸収用品の縦方向に弾性的であり、これにより、400 gの負荷力が、この吸収用品のサンプルを、この吸収用品の縦の中央線に沿って、サンプルの元の長さの約5％〜約20％伸ばし、負荷力が除去された後のサンプルの回復率が少なくとも90％である、多層吸収用品を提供する。
【０００８】
本発明は、本発明の第２の実施形態によれば、少なくとも第一層、少なくとも第二層を含む多層吸収用品であって、吸収用品が、この吸収用品の縦方向に弾性的になっており、これにより、400 gの負荷力が、吸収用品のサンプルを、この吸収用品の縦の中央線に沿って、サンプルの元の長さの約7％〜約14％伸ばし、負荷が除去された後のサンプルの回復率が100％であり、この場合に、吸収用品は約25 g未満のMCBを有し、吸収用品は約1 mm未満の厚さを有し、吸収用品は約2 g未満の吸収能を有する、多層吸収用品を提供する。
【０００９】
〔発明の詳細な説明〕
本発明は、特に、パンティーライナーに関するもので、パンティーライナーに関して本明細書で説明されるが、本発明は、衛生ナプキン、失禁用品などの他の吸収材衛生用品の用途を有する。
【００１０】
用語「弾性的」は、本明細書で使用される場合、言及されている用品または層が、外部の負荷を受けた際に変形する傾向があり、この負荷が除去された際に前記変形から少なくとも部分的に回復することを意味する。
【００１１】
用語「伸縮可能な」は、本明細書で使用される場合、言及されている用品または層が、外部の負荷を受けた際に変形する傾向があり、この負荷が除去された際に前記変形から回復しないことを意味する。
【００１２】
本発明に従ったパンティーライナーに所要の弾性的な特性を提供するためには、多層の前記用品の少なくとも1層が弾性的でなければならず、当該多層の全てが伸縮可能でなければならない。しかし、当該多層の全てが弾性的である必要はない。当該用品は、当該用品が少なくとも1個の弾性的な層を含むという条件で、当該多層のいくつかが伸縮可能であるが、弾性的ではない場合でさえ、用品は全体として、必要な弾性的な特性を有することが認められた。
【００１３】
本発明に従ったパンティーライナーを示す図1および図2に言及する。図1および図2に示される本発明の実施態様では、パンティーライナー10は、液体透過性の身体対面層12(本明細書では「カバー層」とも呼ぶ)および液体不透過性の衣服対面層14(本明細書では「バリア層」とも呼ぶ)を含む。本発明のある実施態様では、身体対面層12は、伸縮可能であるが、弾性的ではない材料から構成され、衣服対面層14は、弾性的な層から構成される。択一的に、身体対面層12および衣服対面層14は両方とも弾性的な材料から構成されることが可能である。本パンティーライナーの縦方向に延びた中央線は、参照番号15で特定される。
【００１４】
本発明に従ったパンティーライナー10aの別の実施態様が、図3に示される。パンティーライナー10aは、液体透過性の身体対面層12、液体不透過性の衣服対面層14およびこれらの身体対面層12と衣服対面層14との間に配置された吸収系16を含む。
【００１５】
身体対面層12、衣服体面層14および吸収系16のそれぞれの層は、以下にさらに詳細に論じられる。さらに、本発明に従ったパンティーライナーの好ましい機能特性が、当該機能特性測定用試験法と合わせて、以下に詳細に論じられる。
【００１６】
身体対面層
身体対面層12は、好ましくは、外部負荷を受けた場合に伸縮性を示す液体透過性材料を含む。択一的に、身体対面層12は、弾性的な液体透過性材料を含むことができる。身体対面層12は、好ましい柔軟性、吸収性、厚さ、および、以下に詳述される伸び/回復特性を用品に付与するように選択される必要がある。
【００１７】
身体対面層12は、比較的、低密度で、嵩高な厚みのある不織布ウェブ材料であってよい。身体対面層12は、ポリエステルまたはポリプロピレンなどのただ1種類の繊維から成ることができ、あるいは、1種類よりも多い繊維の混合物を含むことができる。身体対面層12は、低融点成分と高融点成分を有する二成分繊維(異相構造繊維とも呼ばれる：bi-component fibers)または共役繊維(conjugate fibers)から成ることができる。当該繊維は、様々な天然および合成材料、例えば、ナイロン、ポリエステル、レーヨン(他の繊維と組み合わせて)、綿、アクリル繊維など、および、それらの組み合わせから選択されることができる。好ましくは、身体対面層12は、約50 gsm(g/m2)〜約100 gsmの範囲の坪量を有する。
【００１８】
二成分繊維は、ポリエステル層とポリエチレン鞘とから成ることができる。適切な二成分繊維材料を使用した場合には、可溶性不織布が形成される。このような可溶性繊維の例は、1985年11月26日にChicopeeに交付された米国特許第4,555,430号に記載されている。可溶性繊維の使用は、身体対面層12を吸収層16および/またはバリア層14に載せることができるようにする容易さを増す。
【００１９】
身体対面層12は、好ましくは、比較的高い湿潤度を有するが、カバーを含む個々の繊維は特に親水性でなくてもよい。身体対面層12は、多数の比較的大きい細孔を備えていることも望ましい。これは、身体対面層12が体液を急速に取り込み、この体液を身体および沈着点から運び去ることを意図したものである。
【００２０】
有利なことに、身体対面層12を構成する繊維は湿潤された場合に、これらの繊維の物理的特性を失わないことが望ましい。言い換えれば、当該繊維は、水分または体液にさらされた場合に、つぶれないか、または、弾性を失わないことが望ましい。身体対面層12は、液体が容易に当該層を通過できるように処理されることができる。このような吸収系16が用いられる場合には、身体対面層12は、当該吸収系16の他の層に液体を急速に移動させる機能も果たす。したがって、身体対面層12は、湿潤性、親水性、多孔質があるのが有利である。身体対面層12は、ポリエステルなどの合成疎水性繊維または二成分繊維から成る場合、身体対面層12は、界面活性剤で処理され、所望の湿潤度を付与されることができる。
【００２１】
本発明のある好ましい実施態様では、身体対面層12は、約0％〜約100％のポリエステルと約0％〜約100％のレーヨンとを有するスパンレース不織材料から成る。当該スパンレース材は、約10％〜約65％のレーヨンと約35％〜約90％のポリエステルとから成ることもできる。ポリエステルの代わりに、あるいは、ポリエステルと組み合わせて、ポリエチレン、ポリプロピレンまたはセルロース繊維がレーヨンとともに使用されることができる。任意に、身体対面層12に使用される材料は、熱可塑性結合剤およびラテックス結合剤などの結合剤を含んでいてもよいが、この場合、身体対面層が伸縮可能となることを妨げる程度までこのような結合剤が含まれないことが規定される。ある適切な市販カバー材は、製品コード4012でサウスカロライナ州チャールストン所在のポリマーグループ社(Polymer Group Inc., Charleston, South Caroline)から販売されているスパンレース不織布材である。
【００２２】
択一的には、身体対面層12は、大きい細孔を有するポリマーフィルムから成ることもできる。この高多孔度のために、当該フィルムは、前記吸収系16の内部の層へ体液を急速に移動させる機能を果たす。
【００２３】
身体対面層12は、前記カバーを次の層に溶融(fuse)させることによって親水性の促進を助けるために、吸収系16にエンボス加工されることができる。このような溶融は、身体対面層12および吸収系16の複数の部位に局部的に、または身体対面層12と吸収系16との接触面全体にもたらされてよい。択一的に、身体対面層12は、付着などの別の手段によって吸収系16に接着されることができる。
【００２４】
吸収系
吸収系16は、単一材料層を含んでいてもよいし、多層を含んでいてもよい。吸収系16は、セルロース繊維とこのセルロース繊維に配置された高吸収材のブレンドまたは混合物を含むことができる。
【００２５】
吸収系16に使用されることができるセルロース繊維は、技術上周知であり、木材パルプ、綿、フラックス（亜麻布)およびピートモス(peat moss)を含む。木材パルプが好ましい。パルプは、機械的または化学機械的に、亜硫酸塩、クラフト、パルプ化不合格材料、有機溶媒パルプなどから得ることができる。軟材(針葉樹)種、硬材（広葉樹)種は、ともに、有用である。軟材パルプが好ましい。セルロース繊維を、当該材料で使用するためには、化学的結合剥離剤、架橋剤などで処理する必要がない。当該パルプの一部は、米国特許第5,916,670号に論じられているように化学処理され、製品の柔軟性を向上させることができる。当該材料の柔軟性は、当該材料を機械的に加工する、あるいは、軟化させることによって向上されることもできる。
【００２６】
吸収系16は、技術上周知の高吸収ポリマー(SAP)を含有することができる。本発明の目的上、用語「高吸収ポリマー(またはSAP)」は、圧力3.448×103Pa(0.5 psi)で、体液重量の少なくとも約10倍を吸収および保持することができる材料を指す。本発明の高吸収ポリマー粒子は、無機または有機架橋された親水ポリマー、例えば、ポリビニールアルコール、ポリエチレンオキサイド、架橋デンプン、グアガム、キサンタンガムなどであってよい。当該粒子は、粉末、粒子、顆粒または繊維の形態であってよい。本発明で使用するための好ましい高吸収ポリマー粒子は、SA70N の名称で日本大阪所在の住友精化株式会社(Sumitomo Seika Chemicals Co., Ltd. Of Osaka, Japan)から提供されている製品、また、ストックハウゼン社(Stockhausen Inc.)によって提供されている製品などの架橋ポリアクリレートである。
【００２７】
本発明のある実施態様では、吸収系16は、身体対面層12と衣服対面層14との間に配置された高吸収ポリマーのみから成る。例えば、当該吸収系は、適切な接着材を用いて、衣服対面層14の内面21および/または身体対面層12の内面23に接着される高吸収ポリマーから成ることができる。
【００２８】
衣服対面層
身体対面層12および/または吸収系16が用いられる場合には当該吸収系の下には、液体不透過性の衣服対面層14が位置している。本発明の好ましい実施態様では、衣服対面層14は弾性的である。衣服対面層14は、液体不透過性で、空気透過性の材料、例えば防水加工された不織布または微小細孔付きフィルムまたは発泡体、から成っていてもよいが、好ましくはポリマーフィルムから成る。好ましくは、衣服対面層14は、約20 gsm〜約40 gsmの範囲の坪量を有する。ある適切な市販の衣服対面層14は、製品コードX31468でイリノイ州レイクチューリッヒ所在のトリードガー・フィルム・プロダクト社(Tredegar Film Products, Lake Zurich, Ill.)から市販されているポリマーフィルムである。
【００２９】
衣服対面層14は、通気性があってよい、即ち、蒸気を放出させることができてもよい。この目的のための既知材料は、不織材料、および、とりわけ、配向フィルムを伸ばすことによって、微小細孔性が得られる微小細孔フィルムを含む。蛇行路を提供し、かつ/または、その表面特性が液体の浸透に対して表面撥水特性を付与する、透過性フィルム、織物、メルトブローン材料(melt-blown material)およびそれらの組合せの単層または多層も、通気性バックシートの提供に使用されることができる。
【００３０】
身体対面層12および衣服対面層14は、両方の辺縁部分に沿って接合され、フランジシールを形成する。接合は、接着剤、熱接着(heat-bonding)、超音波接着(ultrasonic bonding)、高周波シール、機械的けん縮など、およびこれらの組合せによって実施されることができる。
【００３１】
本発明の好ましい実施態様では、位置付け接着剤(positioning adhesive)が衣服対面層14の衣服対面側に塗布され、これにより、使用中にライナー10が衣服に固定される。当該位置付け接着剤は、使用前には着脱可能な剥離紙によりカバーされているように、着脱剥離紙で覆われることができる。
【００３２】
位置付け接着剤は、短冊、渦巻、波などの形で塗布される適切な圧力感受性の接着剤を含むことができる。本明細書で使用される場合、圧力感受性接着剤という用語は、いずれかの剥離可能な接着剤または剥離可能な粘着性手段を指す。適切な接着剤組成物は、例えば、アクリレート接着剤などの水性の圧力感受性接着剤を含む。択一的に、接着組成物は、以下のものをベースとした接着剤を含むことができる。即ち、天然または合成ポリイソプレン、スチレン-ブタジエン、または、ポリアクリレート、酢酸ビニルコポリマーまたはこれらの化合物のエマルジョンまたは溶剤由来の接着剤；適切なブロックポリマー系ホットメルト接着剤‐本発明での使用に適したブロックコポリマーは、式(A‐B)xを有する線状または放射状コポリマー構造を含み、式中、ブロックAはポリビニルアレンブロックであり、ブロックBはポリ(モノアルケニル)ブロックであり、xはポリマーアーム数を示し、xは1以上の整数である。適切なブロックAポリビニルアレンは、ポリスチレン、ポリアルファ-メチルスチレン、ポリビニルトルエンおよびこれらの化合物を含むが、それらに制限されない。適切なブロックBポリ(モノアルケニル)ブロックは、共役ジエンエラストマー(例えばポリブタジエンまたはポリイソプレンなど)、または、水素添加エラストマー(エチレンブチレンまたはエチレンプロピレンまたはポリイソブチレン)、または、それらの化合物を含むが、それらに制限されない。これらのタイプのブロック共重合体の市販品の例は、シェルケミカル社(Shell Chemical Company)のクラトン(商標)(KratonTM)エラストマー、デキシコ社(Dexco)のベクター(商標)(VectorTM)エラストマー、エニケムエラストマー社(Enichem Elastomers)からのゾルプレーン(商標)(SolpreneTM)およびファイアーストーン・タイヤ・アンド・ラバー社(Firestone Tire & Rubber Co.)のステレオン(商標)(StereonTM)、すなわち、オレフィンポリマーおよび共重合体をベースとするホットメルト接着剤を含み、この場合、オレフィンポリマー中にはエチレンのターポリマーとコモノマー(例えば、酢酸ビニル、アクリル酸、メタクリル酸、アクリル酸エチル、アクリル酸メチル、アクリル酸n-ブチル、ビニルシランまたはマレイン酸無水物など)が存在する。これらのタイプポリマーの市販品の例は、Ateva(ATプラスチック社(AT plastics)から得られるポリマー)、Nucrel(デュポン社(DuPont)から得られるポリマー)、Escor(エクソンケミカル社(Exxon Chemical)から得られる)を含む。
【００３３】
〔実施例１〕
本発明に従った吸収用品、パンティーライナーは、以下のとおりに構成された：
(1)製品コード4012としてサウスカロライナ州チャールストン所在のポリマーグループ社(Polymer Group Inc., Charleston, South Carolina)から市販されている、坪量75 gsmを有するスパンレース不織布材料から構成される液体透過性の身体対面層、
(2)製品コードX31468としてイリノイ州レイクチューリッヒ所在のトリードガー・フィルム・プロダクト社(Tredegar Film Products, Lake Zurich, Il.)から市販されている、坪量23 gsmを有する弾性的で液体不透過性の、衣服に対面するポリマーフィルム層。
【００３４】
前記身体対面層は、身体対面材の機械加工方向が、前記用品の横方向に配置されるように、前記衣服対面層最上部に配置された。別の言い方をすれば、製造中に、身体対面層12は、図4に示されるように、ロールウェブ材19から切断された。ロールウェブ材19の機械加工方向は、図4のMDの表示で特定される。当該2層は、建設用接着剤(Fuller HL1023, ミネソタ州セントポール所在のH.B.フラー社(H.B. Fuller, St. Paul, MN)から市販)を、6.3 mg/in2(0.976 mg/cm2)の量、68 mmの帯幅で衣服対面層の内表面上にスロットコーティング(slot coating)することによって合わせて接着された。次に、身体対面層が、当該接着剤の最上部に配置され、当該2層は合わせて接着された。位置付け接着剤層(Fuller NW 1042ZP, ミネソタ州セントポール所在のH.B.フラー社(H.B. Fuller, St. Paul, MN)から市販) が衣服対面層の衣服対面表面に、9.98 mg/in.2(1.547mg/cm2)の量、54mmの帯幅で貼り付けられた。
【００３５】
修正円形曲げ剛性(modified circular bend stiffness MCB)の測定手順
本発明に従った吸収用品は、好ましくは、高いドレープ性がある。本明細書で使用される場合、用語「ドレープ性(drapeable)」および「ドレープ性(drapabolity)」は、互換的に使用され、以下でさらに詳述されるように、Modified Circular Bend Test, ASTM 4032-82で試験された場合に、約35 gまたはこれよりも小さい曲げ抵抗(flexural resistance)を有することを意味する。曲げ抵抗およびMCBという用語は、本明細書では互換的に使用される。本発明に従った用品は、好ましくは、 約35 g未満、より好ましくは約25 g以下、最も好ましくは約20 g以下の曲げ抵抗(MCB)を有する。例えば、綿の下着(例、Hanes Cotton Underwear)は、35 g未満の曲げ抵抗を有する。MCB測定手順は、以下に詳細に提供される。
【００３６】
修正円形曲げ剛性(MCB)は、ASTM D 4032-82 CIRCULAR BEND PROCEDUREをモデルとする試験によって測定され、当該手順は、次のように、かなり修正され、実施される。CIRCULAR BEND PROCEDUREは、材料の同時多方向変形であり、この変形では検体の一面が凹型になり、他面が凸型になる。CIRCULAR BEND PROCEDUREは、曲げ抵抗に関連した力価を付与し、同時に剛性を全方向に平均化する。
【００３７】
CIRCULAR BEND PROCEDUREに必要な装置は、修正円形曲げ剛性テスターであり、以下の部品を有する。すなわち、部品とは、
1.滑らかに研磨されたスチールプレートプラットフォームであって、
102.0 mm x 102.0 mm x 6.35 mmであり、
直径18.75 mmの開口を有し、
当該開口の周縁は、4.75 mmの深さに対して45°の角度であることが望ましい、
プラットフォームである。
2.プランジャーであって、
全長72.2 mm、直径6.25 mm、半径2.97 mmを備えたボールノーズ、および、このボールノーズから0.8 mm延びたニードルポイントを有し、
前記ニードルポイントは、0.33 mmのベース直径、および、0.5 mm未満のポイントを備えており、
プランジャーは、前記開口と同心的に据え付けられ、すべての側に等しいすき間(clearance)を有する、
プランジャーである。ニードルポイントは、単に、試験中に被試験体が側方へ移動することを防止するためのものである点に注意されたい。それゆえ、当該ニードルポイントが被験検体に非常に有害な影響を与える場合（例えば、膨張構造を貫通する場合)には、ニードルポイントは使用されるべきでない。プランジャー底部は、開口付きプレート最上部の上に適切に据えられることが望ましい。この位置から、前記ボールノーズの下向きのストロークが、プレート開口のちょうど底部にまで達する。
3．力測定ゲージ、さらに具体的には、Instron反転圧縮型ロードセル(Instron inverted compression load cell)である。当該ロードセルは、約0.0〜約2000.0 gの範囲の負荷を有する。
4．アクチュエーター、さらに具体的には、反転圧縮型ロードセルを有するInstron Model No.1122である。Instron 1122は、マサチューセッツ州カントン所在のインストロンエンジニアリング社(Instron Engineering Corporation, Canton, Mass)によって製造されている。
【００３８】
本試験の手順を実施するためには、以下に説明するように、各用品のための3個の代表的製品サンプルが必要である。衛生ナプキンまたは別の吸収用品の試験されるべき場所は、操作員によって選択され、被験検体は、対象用品の吸収部から採取されることが規定されている。対応する位置では、3個の製品サンプルのそれぞれから、37.5 mm x 37.5 mmの試験検体が切断される。サンプルを切断する前に、どの剥離紙または包装材も除去され、露出された接着剤、例えば衣服位置付け接着剤が、タルクなどの非粘着性粉末でカバーされる。タルクは、MCB測定に影響するものであってはならない。
【００３９】
被験検体は、試験担当者によって畳まれ、曲げられてはならず、検体の取扱いは極最小限にとどめ、曲げ抵抗への影響を避けなければならない。
【００４０】
CIIRCULAR BEND PROCEDURE(円形曲げ法)の手順は、次のとおりである。検体は、21℃±1℃の室温、相対湿度50％±2.0％中に当該検体を2時間放置することによって調整される。
【００４１】
被験検体は、当該検体の身体対面層がプランジャーに面し、当該検体のバリア層がプラットフォームに面するように、プランジャー下、開口プラットフォームの中心に置かれる。プランジャー速度は、1回のフルストローク長さにつき毎分50.0 cmに設定される。インジケーターのゼロが点検され、必要ならば調整される。プランジャーが作動される。試験中に被験検体に触れてはならない。間近のグラム値(nearest gram)で最大力読み取り値が記録される。3個の検体全部の試験終了まで、上記段階が繰り返される。次に、記録された3つの試験値から平均値が算出され、平均MCB剛性がグラム数で提供される。
【００４２】
平均吸収能 (AC)測定手順
本発明に従った用品は、好ましくは約5 g未満、より好ましくは約3 g未満、最も好ましくは約1 gの吸収能を有する。吸収能測定手順は、以下に提供される。
【００４３】
下記の平均吸収能試験を実施するには、少なくとも3個の新規製品サンプルが必要とされる。検体は、21℃±1℃の室温、相対湿度50％±2.0％中に当該検体を2時間放置することによって調整される。
【００４４】
平均吸収能試験は、前記製品サンプルから切断された37.5 mm x 37.5 mmの正方形被験検体について実施される。切断された正方形37.5 mm x 37.5 mmの被験検体は、上記のMCB試験に使用される製品から得られるサンプルに対応する製品位置から採取される。
【００４５】
試験実施前には、少なくとも6個の60 mm x 60 mmの正方形の袋が、二成分繊維の自然乾燥接着(air bonded)ウェブを使った0.7オンス/平方ヤード(3.39 mg/cm2)程度の軽量不織布から作製される。当該不織布の適切な例は、製品コード4128としてサウスカロライナ州チャールストン所在のポリマーグループ社(Polymer Group, Inc., Charleston, South Carolina)から市販されている。当該袋は、120 mm x 60 mmの切片を折りたたみ、サンプルを入れ、四方を溶封して形成されることができる。試験の浸漬段階中にサンプルへの試験液の吸収が妨害されず、滴下段階中に滴下が妨害されない限りは、別の袋構造が使用されることができる。
【００４６】
被験検体の入っていない袋は、食塩水(0.9％)中に15分間浸漬され、次に、食塩水が12分間自由に滴下するように、つるされる。その後、当該袋の吸湿重量が、1グラムのほぼ1/100まで測定される。この手順は、3個の袋サンプルに対して実施され、当該袋の平均湿潤重量が決定される。
【００４７】
試験開始前には、3個の乾燥した37.5 mm x 37.5 mm被験検体のそれぞれの重量が測定される。37.5 mm x 37.5 mm被験検体は、乾燥した袋に挿入され、当該袋は、食塩水(0.9％)中に15分間浸漬され、次に、食塩水が12分間自由に滴下するように、つるされる。次に、袋と被験検体とを組み合わせた湿潤重量が、1グラムのほぼ1/100まで測定される。次に、被験検体の乾燥重量と袋の平均湿潤重量のみが差し引かれ、被験検体の吸収能が決定される。
【００４８】
これは、3個の37.5 mm x 37.5 mm被験検体について繰り返され、吸収能平均値が得られ、平均吸収能(AC)が提供される。
【００４９】
吸収用品の厚さの測定手順
本発明に従った用品は、好ましくは約3 mm未満、さらに好ましくは約2 mm未満、最も好ましくは約1 mm未満の厚さを有する。吸収用品の厚さの測定手順は、以下に提供される。
【００５０】
下記の厚さ測定手順は、製品サンプルが包装から取り出され、剥離紙が外され、当該製品がタルクなどを振りかけられた後、上記のMCB試験実施前に3個の製品サンプルについて実施されることが必要である。製品の厚さの測定は、MCB試験用の被験検体が採取された同一位置で実施されるものとする。
【００５１】
吸収用品の厚さの測定に必要とされる装置は、Ames製の、スタンドおよび足付きダイアル(厚さ)ゲージで、圧力4.827×102Pa(0.07psig)での足の直径が2インチ(5.08 cm)、0.001インチ(0.00254 cm)まで正確に読取りが行われる。デジタル式装置が好ましい。衛生ナプキンが個別に折りたたまれ、包まれている場合、サンプルは、手で、包みを解かれ、慎重に平らに延ばされる。剥離紙が、製品サンプルから外され、位置付け接着ライン全体に、サンプルを圧迫しないように、静かに戻され、確実に、当該剥離紙がサンプル全体に平らに位置するようにする。厚さを読取る場合、フラップ(あるとすれば)は考慮されない。
【００５２】
ゲージの足が製品サンプルの対象位置の中心になるように、ゲージの足が上げられ、製品サンプルがアンビル上に置かれる。足を下げる場合、足がサンプル上に落下しないように、また、不適当な力が加えられないように、注意が払われなければならない。4.827×102Pa(0.07psig)の負荷がサンプルに加えられ、読取りには約5秒間安定化させた。それから厚さの読み取りが行われる。この手順は、少なくとも3個の製品サンプルに対して実施され、その後、厚さの平均値が算出される。
【００５３】
伸びおよび回復の測定手順
下記の伸びおよび回復の測定手順の実施には、8個の同一構成の製品サンプルが必要とされる。
【００５４】
伸びは、ASTM D 5035 - 90 ELONGATION OF TEXTILE FABRICSをモデルとする試験によって測定され、当該手順は、本明細書に説明されるように、かなり修正されている(以後「伸び試験」と称される)。伸び試験は、加えられた力と被験サンプルの伸び率とを比較する。
【００５５】
伸び試験に必要な装置は、被験サンプルをつかむことができるクランプ付き引張試験機である。当該引張試験機は、コンピューターに接続され、測定された力および伸びの読取り値が提供される。本明細書で述べられる数値を得るために使用される引張試験装置は、反転引張型ロードセル(inverted tension load cell)を有するInstron Model No. 1122 (カタログNo.2511-603、シリアNo.260)である。Instron 1122は、マサチューセッツ州カントン所在のインストロンエンジニアリング社(Instron Engineering Corporation, Canton, Mass.)によって製造されている。
【００５６】
被験吸収用品は、21℃±1℃の室温、相対湿度50％±2.0％中に当該用品を2時間放置することによって調整される。伸び試験は、次のように実施される。
(1) 幅1インチ(2.54 cm) x長さ5.0インチ(12.70cm)の被験サンプルが、被験吸収用品の縦の中央線に沿って切断される。当該サンプルは、当該サンプルの中心が、吸収用品使用中、膣開口部上に配置されることを予定した吸収用品の位置に対応するように製品から切断されなければならない。
(2)被験サンプルの各先端は、試験片の先端が試験ジョー内の中央にあり、1インチ(2.54 cm)ずつの試験片が各ジョー内に配置されるように、Instronの検査ジョーの１つの中に配置される。このように、3インチ(7.62 cm)ずつの被験片が、Instronのジョー間に配置される。
(3)Instron装置にかかる一定の空気圧が、試験中に被験サンプルが滑らないことを保障するように選択される。
(4)Instron装置のクロスヘッド速度が、5インチ(12.70 cm)の速度に設定される。
(5)製品サンプルの第1サンプルから得られる第1試験片が、100 gの負荷を受け、100 gの負荷下で当該試験片の伸び率が記録される。製品サンプルの第2サンプルから得られる第2試験片が、100 gの負荷を受け、100 gの負荷下で当該試験片の伸び率が記録される。次に、第1および第2試験片の伸び率が平均化され、100 gでの平均の伸びが提供される。伸び率は、試験装置からのプリントアウトによって直接に供給されるか、あるいは、手動で、負荷下のサンプルの長さを測定し、この長さをサンプルの元の長さと比較して決定されることができる。例えば、伸び率は、次式で表されることができる：
伸び率＝((Ld−Lo)/Lo)×100
式中、Ld=負荷下のサンプルの長さ
Lo=サンプルの元の長さ、この試験法の目的上、Lo=5.0インチ(12.70 cm)。
【００５７】
上記手順は、200 gで2個の新規試験片について、300 gで2個の試験片について、400 gで2個の試験片について繰り返される。したがって、100 g、200 g、300 gおよび400 gで、合計8個の試験片が試験され、平均伸び率が算出される。実施例1に従って構成された製品から得られるサンプルに関して算出された平均伸び率は、下表に示される。
【００５８】
各サンプルが伸ばされ、Instronから取り出された後、サンプルは、30秒間の変形から回復させられる。変形後のサンプルの長さ、即ち、サンプルの最終の長さ(Lf)は、サンプルの長さを測定することによって手動で決定される。サンプルの回復率は、次のように算出される。
回復率＝[1‐((Lf‐Lo)/Lo]×100
式中、Lf=負荷が除去された後のサンプルの最終測定長さ、
Lo=サンプルの元の長さ、この試験法の目的上、Lo=5.0インチ(12.70 cm)
【００５９】
各サンプルの回復率が決定され、次に、100 gの負荷下で変形した2個のサンプルに関する平均回復率が算出される。その後、200 gの負荷下での2個のサンプルに関する平均回復率が算出される。同じようにして、300 g負荷および400 g負荷サンプルについて、平均回復率が算出される。
【００６０】
以下に示される表1および表2は、上記の実施例1に記載されるように構成された製品に関して、伸び試験に従って測定された数値を提供する。
【表１】
2008049128.tif 000003
【表２】
2008049128.tif 000004
【００６１】
実施例1に述べられるとおりの吸収用品は、上記の試験法に従って、MCB、吸収能および厚さについても試験され、当該用品は、20 gのMCB、0.95 gの吸収能および0.85 mmの厚さを有した。
【００６２】
上記事項を考慮して、本発明は、吸収用品であって、使用中、当該用品が接着される衣服のような挙動を示し、それによって、心地良さの増強を提供し、当該用品が、使用中、衣服に強固な接着を保つことを保証する吸収用品を提供する。
【００６３】
〔実施の態様〕
（１）  多層吸収用品において、
少なくとも第1層と
少なくとも第2層と、
を含み、
前記用品が、前記用品の縦方向に弾性的になっており、これにより、400 gの負荷力が、前記用品のサンプルを、前記用品の縦の中央線に沿って、前記サンプルの元の長さの約5％〜約20％伸ばし、前記負荷力が除去された後の前記サンプルの回復率が、少なくとも90％である、
吸収用品。
（２）  実施態様１に記載の吸収用品において、
400 gの前記負荷力が、前記用品の前記サンプルを、前記サンプルの元の長さの約5％〜約15％伸ばす、
吸収用品。
（３）  実施態様２に記載の吸収用品において、
400 gの前記負荷力が、前記用品の前記サンプルを、前記サンプルの元の長さの約7％〜約14％伸ばす、
吸収用品。
（４）  実施態様１に記載の吸収用品において、
前記用品が、35g未満のMCBを有する、
吸収用品。
（５）  実施態様４に記載の吸収用品において、
前記用品が、25g未満のMCBを有する、
吸収用品。
（６）  実施態様５に記載の吸収用品において、
前記用品が、20g未満のMCBを有する、
吸収用品。
（７）  実施態様１に記載の吸収用品において、
前記用品が、5 g未満の吸収能を有する、
吸収用品。
（８）  実施態様７に記載の吸収用品において、
前記用品が、3 g未満の吸収能を有する、
吸収用品。
（９）  実施態様８に記載の吸収用品において、
前記用品が、約1 gの吸収能を有する、
吸収用品。
（１０）  実施態様１に記載の吸収用品において、
前記用品が、3 mm未満の厚さを有する、
吸収用品。
（１１）  実施態様１０に記載の吸収用品において、
前記用品が、2 mm未満の厚さを有する、
吸収用品。
（１２）  実施態様１１に記載の吸収用品において、
前記用品が、1mm未満の厚さを有する、
吸収用品。
（１３）  実施態様１に記載の吸収用品において、
前記回復率が、少なくとも90％である、
吸収用品。
（１４）  実施態様１３に記載の吸収用品において、
前記回復率が、100％である、
吸収用品。
（１５）  多層吸収用品において、
少なくとも第1伸縮層と
少なくとも第2層と、
を含み、
前記用品が、前記用品の縦方向に弾性的になっており、これにより、400 gの負荷力が、前記用品のサンプルを、前記用品の縦の中央線に沿って、前記サンプルの元の長さの約7％〜14％伸ばし、前記負荷力が除去された後の前記サンプルの回復率が、100％であり、
前記用品が、約25g未満のMCBを有し、
前記用品が、約1 mm未満の厚さを有し、
前記用品が、約2 g未満の吸収能を有する、
多層吸収用品。
【図面の簡単な説明】
【００６４】
【図１】図1は、本発明に従ったパンティーライナーの斜視図である。
【図２】図2は、図1に示されるパンティーライナーの分解斜視図である。
【図３】図3は、図1に示されるパンティーライナーの別の実施態様の分解斜視図である。
【図４】図4は、身体対面層がロール不織布ウェブから切断される配向を示す概略図である。
【図１】
2008049128.tif 000005
【図２】
2008049128.tif 000006
【図３】
2008049128.tif 000007
【図４】
2008049128.tif 000008
【外国語明細書】
2008049128000001.pdf